(57)【要約】  本発明は、繊維ウェブの中に埋め込まれたフック含有バッキング要素またはネット構造の上にフック要素を含む、フックメカニカルファスナー／繊維質複合材料に関する。そのフック要素は、バッキング要素の上にあるのが好ましく、そのバッキング要素は、結合または一体化されていて、ネットの形態の中で互いに角度を持って配列させたストランドであってよい。それらのバッキング要素は一般に、第一の外側表面と第二の外側表面とを有している。それらのバッキング要素は、第一または第二の外側表面の内の少なくとも一つの面に、複数のフック要素を有している。フック含有バッキング要素は、バッキング要素のまわりに繊維を水流交絡させることにより繊維ウェブの中に埋め込まれているのが好ましく、また粘着剤や点接着のような補助的な取付け手段を用いないのが好ましい。
2007508107.tif 000002
【特許請求の範囲】
【請求項１】
第一の外側表面および第二の外側表面を有するフック要素含有バッキング要素と、少なくとも一つの外側表面から突出したフック要素とを含む、フックファスナー複合材料であって、前記フック含有バッキング要素が繊維ウェブの中に埋め込まれて前記ウェブの繊維がバッキング要素の両方の外側表面上に存在するようになっている、フックファスナー複合材料。
【請求項２】
前記フック含有バッキング要素が、フック要素を含むストランド要素を少なくとも含む、請求項１に記載のフックファスナー複合材料。
【請求項３】
前記フック含有バッキング要素が、ばらばらなフック含有ストランドを含む、請求項１に記載のフックファスナー複合材料。
【請求項４】
前記ストランド要素が、少なくとも一つの方向に直線的に延在する、請求項２に記載のフックファスナー複合材料。
【請求項５】
前記繊維ウェブが不織繊維質ウェブである、請求項１に記載のフックファスナー複合材料。
【請求項６】
前記不織繊維質ウェブが、非接着カード化不織ウェブである、請求項５に記載のフックファスナー複合材料。
【請求項７】
前記複合材料が弾性複合材料である、請求項５に記載のフックファスナー複合材料。
【請求項８】
前記複合材料が、バッキング要素に隣接して位置する弾性要素を有する、請求項１に記載のフックファスナー複合材料。
【請求項９】
前記弾性要素が多孔性弾性体である、請求項８に記載のフックファスナー複合材料。
【請求項１０】
前記弾性要素が、繊維ウェブを用いて交絡された繊維ウェブである、請求項９に記載のフックファスナー複合材料。
【請求項１１】
ストランドの第二の組がストランドの第一の組に対して横断方向に延在し、前記ストランドの二つの組がその交差点で結合されており、前記ストランドの第二の組が、相互に平行であり、そして、第一の面および第二の面ならびに二つの実質的に平行な側面を有し、実質的に同じ長さである、請求項２に記載のフックファスナー複合材料。
【請求項１２】
前記フック要素が、前記ストランドの第二の組の方向に延在する、請求項１１に記載のフックファスナー複合材料。
【請求項１３】
前記フック要素が、二つ以上の方向に延在し、マッシュルームの形状を形成している、請求項１１に記載のフックファスナー複合材料。
【請求項１４】
第一の方向に延在する複数のストランドを含むフック繊維質複合材料から形成された閉め込み要素を含む物品であって、前記ストランドが第一の外側表面と第二の外側表面と二つの側面ならびに、少なくとも一方の外側表面から突出するフック要素を含み、ここで、前記ストランドが繊維ウェブの中に埋め込まれて前記ウェブの繊維が前記ストランドの両側の外側表面の上に存在するようになっている、物品。
【請求項１５】
第一の方向に延在する複数のストランドを含むフック複合材料を含む包材であって、前記ストランドが第一の外側表面と第二の外側表面と二つの側面ならびに、少なくとも一方の外側表面から突出するフック要素を含み、ここで、前記ストランドが繊維ウェブの中に埋め込まれて前記ウェブの繊維が前記ストランドの両側の外側表面の上に存在するようになっている、包材。
【請求項１６】
前記包材が自己係合性である、請求項１５に記載の包材。
【発明の詳細な説明】
【技術分野】
【０００１】
本発明は、フックアンドループファスナーとして使用するための、繊維ウェブの中に組み込んだフックファスナーを含むメッシュ、ネット構造またはストランド要素に関する。
【背景技術】
【０００２】
フックタイプのメカニカルファスナーは、典型的には、比較的厚く、硬質のバッキング材料から形成されたバッキングを含む。最近の技術動向では、フックファスナーには可撓性のバッキングが望ましいとされ、可撓性のバッキングの上に複数のフックまたは離散させたフックパッチを設けることが提案されている。米国特許出願公開第２００１／００１６２４５号明細書には、複数の離散させたポリマー領域を有し、それぞれのポリマー領域から突出した複数のステムを有するウェブ材料、一般的には不織ウェブが開示されている。一般的には、不織ウェブを構成する繊維を交絡させるか、カプセル化することによって、ポリマー材料の離散量をウェブに堆積および溶融させて、同時または順次にステムまたはフックの形状とする。同様の方法は、国際公開第０２／０９６２３３号パンフレットにも開示されている。
【０００３】
フック材料の個別な領域またはパッチを有する、可撓性で一般的には通気性のウェブには、欠陥がある。ウェブの上にフック材料を堆積させる方法は一般に、複雑で、製造の際に精度を必要とする。そのようにして形成された、フック材料を有するウェブ材料はさらに、一般的には不均質であって、連続ウェブそのものの製造の際、および次いでそれをフック部品として最終物品に利用する際に、ロールの安定性および寸法安定性の面で問題がある。さらに、フックファスナー材料がばらばらな領域に配置されているようなウェブでは、フック材料それぞればらばらなパッチに伴う、硬いエッジが原因で、皮膚が刺激される可能性が生じる。その上、フックパッチが不織ウェブの片側にあるような場合には、布状の手触りがウェブ材料ラミネートの片側だけに限定される。
【０００４】
米国特許出願公開第２００３／０００９１４４号明細書には、可撓性の材料の中に埋め込まれたファスナー材料が開示されていて、（たとえば、おむつの）着用者または介護者に布状の表面を与え、ファスナーの粗いエッジが露出する可能性を抑えている。そのようなことを達成する方法はやはり極端に複雑であって、相当に高い精度を必要とし、製造および二次加工をする際にも、ロール安定性および寸法安定性に関して同様の難点がある。
【０００５】
米国特許第５，３９２，４９８号明細書には、基材の上に堆積させた、形状フリーなプロング（フック）の列が開示されている。その基材は、フィルム、織布、紙、または不織布であってよい、と記されている。それらのプロングは、スクリーン印刷タイプの方法で形成させることができるが、その方法は一般に粘着剤タイプのポリマー（ポリエステル）を使用することに限定され、しかもそれらのフックは、接触面積に限度があるために、基材から容易に剥がれてしまう。
【発明の開示】
【発明が解決しようとする課題】
【０００６】
多くの物品は、プロセスの経済性のために高速度で製造される。したがって、メカニカルファスナーを使用するそれら物品の製造者にとっては、均質なマシン操作性を有するフックファスナー材料のロールを使用して、メカニカルファスナーを高速度で取り付けることが可能となるのが望ましい。可撓性、柔らかさおよび通気性のメリットも有する、現在提案されているフックタイプのメカニカルファスナーでは、このことは困難である。さらに、可撓性、柔らかさおよび／または通気性のメリットを有しながらも、確実かつむらなく、低製造コストのメカニカルファスナーが得られるような改良された方法が必要とされている。
【課題を解決するための手段】
【０００７】
本発明は、経済性が高く、高速製造プロセスにおいて使用するための、容易さ、単純さおよび機械的安定性を示し、望ましい機能性と審美性を与えるような、新規なメカニカルファスナー機能を有する布状のラミネートを得ることを目的としている。
【０００８】
本発明は、繊維ウェブの中に埋め込まれたフック含有バッキング要素またはネット構造の上にフック要素を含む、フックメカニカルファスナー／繊維質複合材料に関する。そのフック要素は、バッキング要素の上にあるのが好ましく、そのバッキング要素は、結合または一体化されていて、ネットの形態の中で互いに角度を持って配列させたストランドであってよい。それらのバッキング要素は一般に、第一の外側表面と第二の外側表面とを有している。それらのバッキング要素は、第一または第二の外側表面の内の少なくとも一つの面に、複数のフック要素を有している。フック含有バッキング要素は、バッキング要素のまわりに繊維を水流交絡させることにより繊維ウェブの中に埋め込まれているのが好ましく、また粘着剤や点接着のような補助的な取付け手段を用いないのが好ましい。
【０００９】
添付の図面を参照しながら本発明をさらに説明するが、ここで、複数の図面における類似の部材には類似の番号を付与している。
【発明を実施するための最良の形態】
【００１０】
本発明のフックファスナー繊維質複合材料は、ネット構造またはストランド要素の形態とすることが可能な、１種または複数のバッキング要素の上に設けられたフック要素を用いて形成される。たとえば個別または連結されたストランドまたは１種または複数のネット構造の形態にある、それらのフック要素含有バッキング要素を、次いで繊維ウェブの中に埋め込む。それらのフック要素は、結合されてネット構造を形成し、そのネットの形態の中で互いに角度を持って配列させた、ストランド要素の上にあるのが好ましい。それらのストランドは、個別であっても、ストランド要素に部分的に結合されていても、あるいは堅固に結合されてネットの形態をとっていてもよいが、一般に第一の外側表面および第二の外側表面、ならびに二つの側面を有している。それらのストランドは、第一または第二の外側表面の内の少なくとも一つの面に複数のフック要素を有している。フック含有ストランドは、繊維ウェブ、たとえば、不織ウェブの中に、好ましくはストランドの周りにその不織ウェブの繊維を水流交絡させることによって埋め込まれるが、ここで、接着剤または点接着（たとえば、加熱接着、超音波接着など）のような補助的な取付け手段を用いないのが好ましい。
【００１１】
不織ウェブは、フック含有バッキング要素の周りに交絡させるのに充分なフリーの繊維を有するように製造しておくのが好ましい。不織布はさらに、あるいは付け加えて、交絡させるより前に処理して繊維をばらけさせて（ｕｎｂｏｎｄ  ｆｉｂｅｒ）おくこともできる。たとえば、溝付きニップまたは突出部を用いて不織布をたとえば機械的に延伸および加工（処理）して、交絡させる前に、繊維をばらけさせて、フック含有ストランドに交絡させるのに必要な易動性を繊維に与えておくことができる。好適な不織ウェブの例としては、一般的には、エアレイドウェブ、カード化ウェブ、スパンボンドウェブ、メルトブローンウェブおよびそれらの組合せを挙げることができるが、これらに限定される訳ではない。それらのウェブは弾性があっても非弾性であってよい。不織ウェブの坪量は、１０〜５００ｇ／ｍ2、好ましくは２０〜２００ｇ／ｍ2、最も好ましくは３０〜１００ｇ／ｍ2である。
【００１２】
不織ウェブの繊維は、交絡工程に供する際には、ばらけさせておく必要はない。しかしながら、交絡工程において、充分な量のフリーな繊維または繊維の部分が存在していて（すなわち、繊維またはその一部が充分に易動性を有していて）、所望の程度の交絡を与え、単一または複数のフック含有バッキング要素を不織ウェブの中に埋め込むことが必要である。そのような繊維の易動性は、水流交絡の際のジェットによるか、または、不織ウェブの構造によるか、または機械的またはその他の方法でウェブを乱してフリーまたは易動性の繊維を作り出すかの方法により、得ることができる。
【００１３】
その水流交絡法は一般に、ジェット装置からの流体の流れを用いて、少なくとも不織ウェブ（単一または複数）とフック含有バッキング要素（一つまたは複数）のラミネートを、開口支持体の上に保持しながら処理することを含む。その支持体は、ワイヤーを形成するメッシュスクリーンでもよいし、あるいは開口プレートであってもよい。さらに、その支持体がパターンを有していて、不織布材料にそのパターンを与えてもよいし、あるいは、水流交絡した不織布のフックファスナーウェブが模様無しであってもよい。水流交絡のための装置はどのような装置であってもよいが、たとえば、米国特許第３，４８５，７０６号明細書に記載されているようなものでよい。そのような装置においては、液体（たとえば水）をたとえば少なくとも約２００ｐｓｉ（ゲージ）の圧力で供給して、細かく実質的には柱状の液体の流れを形成させて、支持されたラミネートの表面にそれをジェット噴射させることによって、繊維の交絡が達成される。その支持されたラミネートは、その流れによって横断されて、その不織ウェブの繊維がランダムに交絡され、フック含有バッキング要素と絡み合わされる。そのラミネートを、液体の供給圧力約５０〜３０００ｐｓｉ（ゲージ）のその水流交絡装置の中に、一面または両面で何回も通過させることができる。柱状の液体流れを作るためのオリフィスの直径は当業者には公知で、たとえば１２５ミクロン（０．００５インチ）であり、１列または複数列で、それぞれの列にはいくつのオリフィスを配してもよい。各種の水流交絡方法が前述の米国特許第３，４８５，７０６号明細書に記載されており、そのような技術に関してはこの特許は参照することができる。その他の交絡方法としてはニードルパンチ法による機械的な交絡法も挙げられる。場合によっては、交絡操作の間に他の機能性層をラミネートの中に組み込むこともできる。そのようなその他の層は、多孔性のものまたは他の方法で交絡可能なものであってよく、たとえば編物、織物、その他の官能性ネット構造またはストランドまたは繊維質ウェブなどが挙げられる。この、場合によっては交絡可能な層を用いることによって、強さ、弾性、審美性、目立ちやすさ、柔らかさ、剛性またはその他所望の性質を加えることもできる。
【００１４】
ラミネートを交絡させた複合材料ウェブを形成させた後で、場合によっては、しかし好ましくは、接着ステーション（図１には示さず）において処理して、その強さをさらに向上させることができる。そのような接着ステーションは米国特許第４，６１２，２２６号明細書に記載されている。任意のその他の二次接着処理としては、加熱接着、超音波接着、接着剤による接着、それらの接着処理の組合せなどが挙げられる。そのような二次接着処理は強さを増すが、一方では、得られる製品の硬度を上げ（すなわち、柔らかさの低下した製品を与え）、嵩高性を低下させるので、そのようなことは好ましいことではない。好ましい実施態様においては、全部または実質的に全部を二次接着するようなことは避けるか、または複合材料の表面積の、３０パーセント未満、好ましくは１５パーセント未満、最も好ましくは５パーセント未満のレベルで二次接着させる。
【００１５】
複合材料を交絡させた後で、乾燥缶（または当業者公知のその他の乾燥手段、たとえば空気流通乾燥機など）により乾燥させ、巻取り機に巻き取る。
【００１６】
そうして形成される本発明のファスナー複合材料には、不織ウェブの網の目に絡ませたりその中に埋め込まれ、それによって不織ウェブの繊維が、フック要素バッキング要素の両側の外側表面の上に存在し、好ましくは、バッキング要素を含むフック要素の両側の外側表面の上の繊維が互いに交絡するようにした、フック含有バッキング要素が含まれる。たとえば、所定のストランドの両方の面の上に所定の単一の繊維が見出され、所定のストランドの一つの面または両方の面の上で他の繊維と交絡させることが可能である。埋め込まれたフック含有バッキング要素を含む繊維は、別々な層として形成されているのではなく、単一の統合されたウェブ構造複合材料としてあるのが好ましい。そのことによって、バッキング要素またはストランドの不織繊維に対する接着剤または加熱接着のような二次接着処理をする必要がない、一体的なフック要素／不織複合材料が得られる。
【００１７】
それらのフック含有バッキング要素および不織布は、複合材料ウェブの長手方向に同じ長さにするのが好ましく、またいくつかの実施態様においては、全部の複合材料構造と同じ長さとするのが好ましい。このことによって、好ましくは少なくとも長手方向または横断方向に、寸法的に安定な複合材料が得られる。このフックバッキング要素に、統一のとれたネットの形態のストランドが含まれている場合には、その複合材料は一般に（上述のように）少なくとも二つの方向に寸法安定性を有している。一体的な複合材料の中にバッキング要素またはフックストランドを含むフック要素と組み合わせた不織布からは、フック要素と交絡させた不織ウェブとが同じ長さであれば、いずれの場所においても、それ自体で係合できるような、自己係合性ファスナーを作ることができる。
【００１８】
形成されたフックファスナー繊維質複合材料は、極端に可撓性で通気性があるのが好ましいが、その場合、その複合材料の可撓性は実質的には、たとえば４００ガーレー剛性単位未満、好ましくは２００ガーレー剛性単位未満のガーレー剛性を有する、フック要素含有バッキング要素の可撓性である。接着剤または加熱による積層を必要としないために、それらのフック要素が積層プロセスの際に破壊されることは無く、それによって、連続的または断続的のいずれでもよいか、フック含有バッキング要素の所定の長手方向または横断方向に、実質的に均一かつ連続的にフック要素を分散させることが可能であり、その広がりは直線状であっても非直線状であってもよい。それらのフックは、フック含有バッキングを含む所定の方向に、複合材料の長さ全体に均質に分散されているのが好ましく、複合材料の長手および横断の両方の（または複数の）方向に、たとえば、ストランドが二つ以上の方向に存在するのが最も好ましい。
【００１９】
接着剤による接着または加熱接着が無いために、フック含有バッキング要素またはストランドの一方または両方の側に延びた繊維を有する、嵩高くて弾力性のある複合材料を形成させることが可能となり、そして、バッキング要素またはストランドの両方の面を覆って、嵩高くて弾力性のある自己係合性複合材料を得ることが可能となれば好ましい。
【００２０】
一つの実施態様においては、フック含有バッキング要素が、少なくとも一つの面の上にフック要素を有する、長手方向または横断方向、あるいは別な方向に延びた、個別のまたは緩やかに結合された直線状または非直線状のストランド要素であってもよい。長手方向に延びた個別のストランドは次いで、水流交絡プロセスに供給することができる。少なくともこの実施態様を用いることによって、弾性のある織ウェブまたは不織ウェブを使用することによる、伸縮性フックファスナー不織複合材料を形成させることが可能となる。取り付けた弾性ウェブが存在するために、交絡させた複合材料を次いでストランドの間で延伸させることが可能となる。ストランドが連結されているが、その連結がゆるいので延伸可能であるか、またはそのストランドが非直線状であるために延伸可能であるような場合には、弾性を発生させることも可能となる。いくつかのその他のタイプのバッキング要素、たとえばネット構造は、一方向または複数の方向に延伸または伸長させることが可能であって、それらのこともまた、弾性複合材料を作ることを可能とする。伸長性バッキング要素を含んでいたり、さらには伸長性非弾性ウェブまたは不織布を有し複合材料の中に組み込んだりした複合材料においても、弾性を作り出すことが可能である。バッキング要素および弾性複合材料上に作られ取り付けられた各種不織布の伸長する方向に対して角度を持って伸長するような弾性を有するウェブなどの上の弾性ストランドによっても、弾性を作り出すことが可能である。伸長性不織布の中に埋め込まれた弾性フック含有ストランド要素を使用することによって、弾性を作り出すことも可能である。
【００２１】
弾性不織ウェブは、伸長性不織ウェブと組み合わせた個々のウェブであってよく、ここで前記伸長性バッキング要素は、全体としてまたは部分的に埋め込まれているが、ここで前記弾性ウェブは、フック含有バッキング要素に隣接するか、または１対または複数の対のフック含有バッキング要素の間に位置することが可能で、そのフック含有バッキング要素は、全部埋め込まれているか、またはさらなる不織ウェブの中に交絡されている。好適な不織布または織布弾性ウェブの例としては、スパンボンド弾性ポリウレタンおよびメルトブローンウェブ、弾性ブロックコポリマーメルトブローンウェブ、弾性ネット構造、多孔性弾性ウェブなどを挙げることができる。弾性ストランドを使用してもよい。
【００２２】
個々ばらばらなフック含有ストランドは、通常のフックフィルムから長手方向のスリッティング、フィブリル化またはその他の分割方法によって、形成させることが可能である。フィルムのスプリッティングまたはスリッティングに役立たせるために、フィルムの長手方向に分子的に配向させたバッキングを有するフックフィルムが好ましい。フックフィルムは、たとえば水ジェット、回転ブレード、レーザーなどを用いて、図１２（ａ）〜１２（ｃ）に見られるような分割をすることができる。図１２（ｂ）のフックは、図２、３および４（ａ）と同様に第一の面８５と第二の面８４とを有する押出し成形したフィルムバッキング８３の上のフック形状のリブ８２から形成されるが、ただし、バッキングではなく、フック形状のリブが切り出されている。リブの切断部分８７が、フック要素８９を形成している。バッキングは、リブ８２の方向に延伸され、次いで、線８８に沿って分離されて、図１２（ｃ）に見られるような離散されたフック含有ストランドを形成している。
【００２３】
本発明において有用なフック含有ネット構造を形成させるための第一の方法は、米国特許第４，００１，３６６号明細書に開示されていて、それには、バッキングと、フックの基本形状を有するリブ構造とを押出し加工させることによって、フックを形成することが記載されている（米国特許第４，８９４，０６０号明細書および米国特許第４，０５６，５９３号明細書に記載されている方法に類似）。網状ウェブまたはメッシュ構造は、その押出し加工したリブおよびベースを、間隔を開けてスリッティング（スキップスリッティング）し、次いでそのスキップスリット構造を引き広げてメッシュまたはネット構造とすることによって形成される。そのスリットリブがフック要素を形成する。
【００２４】
米国特許出願第１０／３７６，９７９号明細書（３Ｍケース番号第５８３１３ＵＳ００２号）には、ポリマーフック含有ネット構造を製造する別な方法が開示されているが、それは、フックファスナーを製造するための公知の方法、たとえば、米国特許第３，２６６，１１３号明細書；同第３，５５７，４１３号明細書；同第４，００１，３６６号明細書；同第４，０５６，５９３号明細書；同第４，１８９，８０９号明細書；同第４，８９４，０６０号明細書；またはそれに代わる同第６，２０９，１７７号明細書に記載されているような方法を新規に適合させたものである。この特殊形状押出し法には一般に、ダイプレートを通過させて熱可塑性樹脂を押し出すことを含むが、そのダイプレートは、少なくとも一つのベースフィルム層と、前記ベース層の第一の表面の上に突出した、間隔をおいて配置されたリッジまたはリブの少なくとも第一の組が形成されるような形状となっている。そのダイによって形成される間隔をおいて配置されたリッジまたはリブを使用して、網状のメッシュまたはネット構造のストランドの第一の組を形成させる。横断方向のストランドの第二の組は、前記リッジまたはリブに対して横断方向の角度で、長さ方向に間隔を開けて前記ベース層を横断方向に切断することによって形成され、ばらばらな切断部分を形成する。次いで、そのリッジを長手方向（リッジの方向または縦方向）に延伸すると、バッキングの切断部分が分離し、その切断部分が次いで、網状のメッシュまたはネット構造の間隔をあけたストランドの第二の組を形成する。フック要素の基本特殊形状を有する少なくとも１組のリブまたはリッジを具備し、それらのリブを横断方向にスリットさせ、そしてそれらのリブを切断方向を横断するように配列させることによって、ばらばらになったフック要素を形成させる。それらのフックを含有するリブまたはリッジは、リブまたはリッジの第一の組の一部または全部とすることもできるし、あるいは、ベース層の第二の面の上のリブまたはリッジの第二の組とすることもできる。
【００２５】
上述のフィルム押出し法では、フック要素含有ストランドが作られるが、ここで、それらのフック要素は、リブまたはリッジを切断し、一般的にはバッキングまたはベース層を延伸することによって作られる。その基本フック断面は、特殊形状フィルム押出ダイによるフックリブの上に形成される。そのダイは、フィルムバッキングとリブ構造を同時に押出成形する。次いで好ましくは、そのフック形状のリブを横断方向に切断し、それに続けて、切断されたフック形状のリブの少なくとも長手方向に、その押出しフィルムを延伸させることにより、個々のフック要素を形成させる。バッキングの非切断部分またはバッキング上の非切断リブが延ばされて、そのためにより薄く、またはより小さくなる。しかしながら、切断されたバッキングおよび／またはフックリブの部分は、切断線の間では、実質的に変化することなく残る。そのために、フック形状のリブの切断された個々の部分が、延ばされた方向において他とは分離されて、ばらばらなフック要素を形成する。別な方法として、これと同様のタイプの押出し法を用いて、フックリブ構造の部分にぎざぎざを付けて、ばらばらなフック要素を形成させることもできる。この特殊形状押出し法を用いる場合、基本フック断面または特殊形状は、そのダイの形状のみによって限定される。
【００２６】
これらの切断したフック形状のリブからは、リブを横断方向に部分的に切断することによって個々のフック要素を形成させることが可能であるが、そのような部分的に切断した部分が、上述のような所望のフック要素の基本形状を有しているのが好ましい。リブの全てにおいて、予め選択した平面には、非切断部分を有している。そのフィルムをフック形状のリブの方向に延伸させると、そのフック形状のリブの非切断部分は、ばらばらなフック要素をその上に有するストランドを形成する。次いで、フック形状のリブに対して横断方向の角度で、長さ方向に間隔をおいて位置しているベースフィルム層を横断方向に切断することによって、横断方向のストランドの第二の組を形成させることが可能であり、それにより、ばらばらな切断部分が形成される。次いで、そのリブを長手方向（リブの方向または縦方向）に延伸すると、バッキングの切断部分が分離し、その切断部分が次いで、網状のメッシュまたはネット構造の、間隔をあけて位置しているストランドの第二の組を形成する。リブの非切断部分が延ばされて、切断されたバッキングによって形成されたストランドに対してある角度で、ストランドを形成する。その延伸はさらに、フック形状のリブの未切断部分を延伸させて、その強度と可撓性を向上させる。
【００２７】
図４（ａ）〜４（ｄ）のような網状のメッシュまたはネット構造を形成させるための上述の方法を、図１に模式的に示す。一般的にこの方法ではまず、押出機５１からダイ５２を通過させて熱可塑性樹脂のストリップ５０（たとえば図２のストリップ１）を押し出すが、そのダイはストリップ５０を形成させるようなたとえば放電加工による開口部を有し、そのストリップには、ベース３を含み、そのベース層３の少なくとも一つの表面５から突出した、空間をあけて配置されたリブ２（予め定めたフック形状の断面形状を有する）が延びている。図２および３に見られるように、フック形状のリブ２は、図４および６に見られるようなフック要素と類似の構造を有している。所望により、リッジまたはリブ１８の第二の組をベース層３の第二の表面４の上に設けることが可能であり、その第二の組のリブまたはリッジは、図６に見られるような所望のフック要素２１および７２も含めて、各種予め定めた形状をとらせることができる。ストリップ５０を、冷却液体（たとえば、水）を充満させた急冷タンク５６の中で、ローラー５５のまわりを通過させて引き出し、その後、カッター５８を用いて、その長さ方向に沿ってスペース間隔７を置きながら、少なくともそのベース層３を横断方向にスリットまたは切断して、ベース層３の分離部分６を形成させる。この際には、ベース層の少なくとも一つの表面上に存在するすべてのリブを切断することが必要である。切断線７の間の距離は、図４に見られるような、形成されるストランド部分２０で希望する幅１１にほぼ相当する。切断７はいかなる角度をとらせることもできるが、一般的には、リブ２および／または１８の長さ方向から９０度〜３０度とする。場合によっては、そのストリップを切断の前に延伸させて、ベース層３、またはリブ２および／または１８を形成するポリマーに分子配向をさらに与え、リッジまたはリブ２および／または１８の大きさ、またはベース層の厚み１２を低下させ、さらには、ベース層３をスリッティングすることにより形成されるストランド２０の大きさを低下させることもできる。カッター５８には、たとえば往復動もしくは回転ブレード、レーザー、または水ジェットのような、通常使用されるいかなる手段を用いてもよいが、リブ２の長さ方向に対して約６０〜９０度の角度で配したブレードを使用して切断するのが好ましい。
【００２８】
ベース層３、およびリッジまたはリブ２またはリブ１８を切断した後、好ましくは、異なった表面速度で駆動されている、第一の対のニップローラー６０および６１の間と、第二の対のニップローラー６２および６３の間で、延伸比が少なくとも１．５、好ましくは延伸比が少なくとも約３．０になるように、ストリップ１を延伸させる。これによって、リブ１８から配向させたストランド８の第一の組が形成される。場合によっては、ストリップ１を横断方向に延伸させて、ストランド２０をその長さ方向に配向させることも可能である。押出、（少なくともベース層の）切断および延伸というこのような基本的な方法が、本発明のすべての実施態様に一般的に適用される。ローラー６１を加熱して、延伸の前にベース３を加熱するのが好ましく、また、ローラー６２を冷却して、延伸させたベース３を安定化させるのが好ましい。延伸させることによって、ベース層３の切断部分６の間に空間１３が発生し、次いでそのベース層の切断部分がストランド２０の第二の組となって、ネット構造１４が完成する。次いで単一または複数の不織ウェブを、たとえばロール６７から交絡ステーション６８の中に供給すると、フックネット構造がその繊維ウェブの中に埋め込まれる。繊維ウェブは、ネット構造の一方の面、または好ましくは両方の面に適用することができる。
【００２９】
図４（ａ）を参照すると、一般に参照番号１４で表される、本発明により製造することが可能な、代表的なポリマーメッシュフックファスナー部分が示されている。そのメッシュフックネット構造には、通常は平行な上側および下側主表面２３および２２を有するストランド２０、およびストランド２０の少なくとも上側表面２３から突出した、間隔をあけて位置している複数のフック要素２１が含まれる。そのストランド２０は、平坦な表面であってもよいし、あるいは引き裂き抵抗性または補強のために望ましい表面形状をしていてもよい。ストランド２０は、切断され、リブ１８が伸びてストランド８となることによって、互いに分断されている。図４（ｂ）は図４（ａ）の実施態様の変形で、ここではフック部材がもっと離れていて、それぞれのストランド要素８には直接隣接していない。それらのフック要素は、ストランド要素８からずれた位置に作ることも可能であり、図４（ｄ）に見られるように、ストランド２０の上で、ストランド８の間に位置させることも可能である。図４（ｃ）は図４（ｂ）に似た、さらなる変形例である。図４（ｂ）および４（ｃ）に示されているように、ネット構造またはメッシュのある部分においてフック要素が存在しないことにより、そのフックの存在しない領域を用いてループ表面のような他のフックと係合させやすくさせたり、あるいは、フック要素の存在しない領域を用いてたとえば加熱接着または接着剤によって、他の基材に接着させたりすることができる。図４（ｄ）の実施態様を使用して、横断方向にだけ延在するばらばらのフックストランドを有するフックファスナー繊維質複合材料を形成させることも可能である。横断方向にストランド２０を安定化しているストランド８を有する図４（ｄ）の材料を用い、それを繊維ウェブと組み合わせることで、次いで、ストランド８を含む部分を切り取って、最終的なフックファスナー繊維質複合材料に、ストランド２０のみを残すことも可能である。これも、ある種の用途においては有用であろう。
【００３０】
図５に示すのは最終的なフックファスナー不織布複合材料であって、ここでたとえば図４（ａ）に示したようなフックネット構造が、フックネット構造の両方の面の上に置かれた不織ウェブの中に埋め込まれている。フックネット構造および不織布層を、加熱接着や接着剤によって互いにさらに接着させることはない。
【００３１】
それからネット構造を製造させることが可能な好適なポリマー材料としては、ポリオレフィン、たとえば、ポリプロピレンおよびポリエチレン、ポリ塩化ビニル、ポリスチレン、ナイロン、ポリエステルたとえばポリエチレンテレフタレートなどを含めた熱可塑性樹脂、ならびにそれらのコポリマーおよびブレンド物が挙げられる。樹脂が、ポリプロピレン、ポリエチレン、ポリプロピレン−ポリエチレンコポリマーまたはそれらのブレンド物であるのが好ましい。
【００３２】
図６に、フックファスナー繊維質不織布複合材料中の押出成形したフックネット構造を示しているが、そのネット構造では、ネット構造の両側の面の上にフックファスナー要素を有している。図６に示したような両面フックネット構造では、その前駆体フィルムが、ベース層の両側の表面から突出した、長い間隔をあけたフック形状のリブを有するように成形され、ここで、そのリブのいずれの組も、形成する予定のフック部分または部材の断面形状を有する少なくとも数本のリブを有している。その一つの面の上のフック形状のリブは、その長さ方向で間隔をあけた位置で、横断方向に部分的にスリットされている。ベース層のもう一つの面の上のリブとベース層はすべて、たとえば図４および５の実施態様に見られるように、完全に切断される。図４および５の実施態様のように、部分的に切断されたフック形状のリブを、長手方向に延ばしたり広げたりした場合には、それらが、フック要素７２と、配列されたストランド７８（リブの非切断部分からの）とを形成する。長手方向の延伸と同時に、切断されたベース層およびもう一つのリブの組が、横断方向のストランド７０とそのストランド７０の上のフック要素７１を形成している。
【００３３】
たとえば図５および６に示したようなフックファスナー繊維質不織布複合材料は、通気性が高く、また、少なくともストランド1８、２０、７０または７８の方向には寸法安定性がある。寸法安定性とは、そのネット構造が、張力をかけない場合と、ストランド（たとえば、８、２０、７０および７８）を直線状に伸ばす方向に中程度の張力をかけた場合とで、実質的に同じ寸法を有している、ということを意味している。さらに、それらのファスナーは、互いに角度を持って交差するような直線状のストランドが存在する場合には、二つ以上の方向に寸法的に安定とすることもできる。しかしながら、交差するような直線状のストランドがあると、直線状のストランドの両方の組に対して角度を有する方向に延伸させた場合に、そのネット構造そしてそのまま複合材料が延伸され、場合によってはその寸法的に安定な形態に弾性的に戻る傾向がある。両方の方向に直線状のストランドを、その機械的強度を上げ、可撓性と寸法安定性を上げながらもその坪量を低下させるように配列させることができる。
【００３４】
特に好ましい応用においては、本発明のフックファスナー繊維質複合材料は、それ自体で自己嵌め合い性があり、そのため、極端に低コスト高機能性の結束材料とすることができるが、そのような用途としては、たとえば結束ストラップ、野菜包装、医療用包材、スポーツ用包材など、通気性と自己係合性が重要とされる用途を挙げることができる。このフックファスナー繊維質複合材料は、具体的には、たとえばヘッドバンド、おむつ、失禁用パンティ、女性衛生物品などの使い捨て衣料用途における使用を挙げることができ、そのような用途では、使用者に馴染みやすい係合性を有し、通気性があるのが望ましい。それらおよびその他の用途において、このフックファスナー複合材料はさらに、通常の技術、たとえば接着積層法、加熱または加圧溶融超音波接着法、あるいはそれらの接着方法の組合せなどによって、繊維ウェブ（たとえば、不織繊維質のニットまたはステッチボンド繊維質材料）、フィルム、または三次元構造のような他の構造物に接着させることもできる。このフック繊維質複合材料の一つに好適な用途が、図７に示したようなおむつ９０であって、広い面積を有するおむつのファスナータブ９１が、本発明のフックファスナー繊維質複合材料でできている。そのフックファスナー繊維質複合材料タブは、適切な接着方法、たとえば加熱、加圧、接着剤または超音波溶融、または各種接着方法の組合せにより、おむつの端部に取り付けることができる。本発明のフックファスナー繊維質複合材料はさらに、おむつの後側の上に連続のベルトファスナーとして自体で係合させたり、あるいは、たとえば、おむつの外側に適当な繊維質材料またはループを設けたりすることによって、おむつの前側部分９４に係合させることもできる。別な実施態様のおむつ９５を図８に示す。この場合には、大面積のファスナーが、着用者の足の部分にフィットするような形状にしてある。図９においては、さらなる実施態様のおむつ９７には、本発明のフックファスナー繊維質複合材料からできているサイドシーム部材９８を有し、それが、やはり本発明のフックファスナー繊維質複合材料でできているかまたは適当な嵌め合い性ループ構造を有する、もう一つのサイドシーム部材９９と係合できるようになっている。
【００３５】
図１０は、包材３１であって、本発明のフックファスナー繊維質複合材料３１の自己係合性包材として作られている。その包材は、スポーツ用包材または医療用包材、その他適切な用途に使用できる。
【００３６】
図１１には、フックファスナー繊維質複合材料のまた別な実施態様が示されていて、ここでは追加の機能性要素４５が、フック要素含有バッキング要素４０に隣接した複合材料に加えられている。示されているフック要素含有バッキング要素は、図４（ａ）に示されたような、フックファスナー要素４１と長手方向に伸長されたストランド４８を有するメッシュタイプの構造をしている。そのフック要素含有バッキング要素が、バッキング要素４０の両方の面の上で、二つの不織ウェブ４７と４２の中に埋め込まれている。バッキング要素に隣接して、追加の多孔性または開放性機能性要素４５があり、それがさらに不織ウェブ４７または４２の一方または両方に直接接着されている（間接的な取付けも可能である）。この追加の機能性要素は、バッキング要素４０の隣接部４９に直接位置させることができる。この追加の機能性要素は、不織ウェブを用いて交絡させることもできるし、またさらなるネット構造、ストランド、織布または不織布材料などであってもよい。この追加の機能性要素はまた、加熱接着、接着剤による接着など、通常の接着方法によって取り付けることも可能である。図示されているように、この追加の機能性要素が弾性材料であって、フック複合材料が弾性を有するようにすることができる。その他の機能性要素としては、接着層、フィルター材料、補強用材料、反射材料などを挙げることができる。
【実施例】
【００３７】
実施例１
メッシュフックネット構造を、図１に示したのと同様の装置を用いて製造した。６．３５ｃｍ単軸スクリュー押出機（Ｌ／Ｄが２４：１）を用いて、ポリプロピレン／ポリエチレン耐衝撃性コポリマー（ＳＲＣ７−６４４、１．５ＭＦＩ、ダウ・ケミカル（Ｄｏｗ  Ｃｈｅｍｉｃａｌ）製）を押出加工したが、バレル温度プロファイルは１７５℃−２３０℃−２３０℃で、ダイ温度は約２３０℃を用いた。その押出し物は、放電加工による開口部を有するダイを通して垂直下方へ押出して、図２に示したのと同様の特殊形状押出しウェブを製造した。上側リブのクロスウェブ間隔は、１ｃｍあたり７．３本のリブであった。ダイを用いて成形した後、その押出し物を６．１メートル／分の速度で水タンクの中へ送って急冷したが、その水の温度は約１０℃に維持した。次いでそのウェブを進めて切断ステーションを通したが、そこでは、上側リブとベース層（ただし、下側リブは含まない）を、横断方向に、ウェブの横断方向から見て２３度の角度で切断した。そのカットの間隔は３０５ミクロンであった。上側リブとベース層とを切断してから、第一のニップロール対と第二のニップロール対との間で、そのウェブを延伸比約３対１で長手方向に延伸させて、個々のフック要素をさらに分離させて約８．５フック／ｃｍとし、図４に示したようなフックメッシュネット構造を作った。ベース層の厚みは２１９ミクロンであった。第一のニップロール対の上側ロールを１４３℃に加熱して、延伸させる前のウェブを軟化させた。第二のニップロール対は、冷却して約１０℃とした。
【００３８】
ウェブの長手、ダウンウェブ方向に、幅１．３ｃｍのサンプルを切り出して、このフックネット構造の引張強さを測定した。その試験サンプルの中には、１１〜１２ストランドが存在していた。インストロン（ＩＮＳ（登録商標）ＴＲＯＮ）引張試験機を使用して、破断引張強さを測定した。５本のサンプル測定を繰り返して、平均した。そのウェブの破断引張強さは４．９１ｋｇ／ｃｍ、０．５５ｋｇ／ストランドであった。
【００３９】
次いでそのフックネット構造を、２枚の不織ウェブを用いて水流交絡させて、２枚の３０ｇ／ｍ2の非接着カード化ウェブの間にそのフックネット構造を挟み込んだが、それぞれのウェブは、７０％のウェルマン（Ｗｅｌｌｍａｎ）Ｔ３１０の１．５ｄポリエステル繊維、２５％のライオセル（Ｌｙｏｃｅｌｌ）の１．５ｄレーヨン繊維、および５％のコサ（Ｋｏｓａ）Ｔ２５４の２ｄポリエステル複合繊維ステープルファイバーからなっていた。６マニホルド／ジェット（ウェブの上に３本、下に３本）からなる通常の水流交絡システムを使用した。基本的な操作手順は、たとえば米国特許第５，３８９，２０２号明細書（発行１９９５年２月１４日、エバーハート（Ｅｖｅｒｈａｒｔ）ら）に記載されている。それぞれのマニホルドのオリフィスの大きさは直径１２０ミクロンであった。オリフィスは、マニホルドの１センチメートルあたり約１６個のオリフィス間隔で１列に配置した。マニホルドの水圧は、連続的に上げて１２７ｋｇ／ｃｍ2としたが、それによって高エネルギーの微細柱状ジェットが得られた。水流交絡表面は、テネシー州ポートランド（Ｐｏｒｔｌａｎｄ，Ｔｅｎｎ）のアルバニー・インターナショナル（Ａｌｂａｎｙ  Ｉｎｔｅｒｎａｔｉｏｎａｌ）製の、単層１００ステンレス鋼の綾織りワイヤーバッキングであった。そのネット構造と２枚のカード化ウェブをマニホルド下に約１０メートル／分のライン速度で通過させ、そこで水の加圧ジェットによって洗浄と固結を行った。得られた複合材料ウェブを、通常の実験室用ハンドシートドライヤーで乾燥させた。その複合材料ウェブは布状の手触りと外観を有していて、極めて柔軟でなじみやすいものであった。
【００４０】
実施例２
実施例１に記載のものと類似の水流交絡させた複合材料ウェブを製造したが、ただし、その２枚不織布非接着カード化ウェブは、９５％のコサ（Ｋｏｓａ）Ｔ２２４の３ｄポリエステル繊維と５％のコサ（Ｋｏｓａ）Ｔ２５４の２ｄポリエステル二成分繊維とのブレンド物からなっていた。それらのカード化ウェブの坪量は、３０グラム／ｍ2であった。その複合材料ウェブは布状の手触りと外観を有していて、極めて柔軟でなじみやすいものであった。
【００４１】
実施例３
弾性を有する水流交絡させた複合材料ウェブを、実施例１におけるウェブと同様にして製造したが、ただし、追加としてエラストマー性不織ウェブを使用し、フックネット構造に代えて、フィブリル化フック材料を使用した。
【００４２】
フックウェブ（ミネソタ州セントポール（Ｓｔ．Ｐａｕｌ，ＭＮ）の３Ｍ・カンパニー（３Ｍ  Ｃｏｍｐａｎｙ）から、ＫＮ−３４２５として入手可能）を、以下の手順を用いてフィブリル化した。幅１０ｃｍのフックウェブを、米国特許第５，０５８，４７２号明細書の図１に示されているのと類似の、ロータリー切断装置に供給した。その装置には、ロールの周辺に連続切断ブレードを有する、上下かみ合い型の鋼製ロータリー切断ロールから構成されていた。ブレードの間にはスペーサーを用いて、横方向に１ｃｍあたり６ブレードになるようにした。ハンドクランクを用いてその装置を手動で運転して、切断装置のニップの間にフックウェブを通したが、その際のニップ圧力は約７０ｋｇ／ｃｍ2として、ダウンウェブ方向にウェブの中にスリットを入れた。導入したウェブがフック領域では厚く、非フック領域では薄いために、ダウンウェブ方向に、連続的ではなく断続的な切断が行われた。次いで切断されたウェブにさらに切れ目を入れて、幅２．５ｃｍのストリップを得た。
【００４３】
次いで、四つの構成成分からなる水流交絡複合材料（図１１）を、実施例１に記載した手順および装置を用いて製造した。その複合材料に弾性を付与するために、ポリウレタン（ＰＵＲ）スパンボンド不織ウェブ（５０ｇ／ｍ2、ＵＨＦ−５０、カネボウ（Ｋａｎｅｂｏ）製）をフィブリル化フックウェブと水流交絡させ、２枚のカード化ポリエステルウェブ（３３ｇ／ｍ2、１４０−０７０、ノースカロライナ州シンプソンビル（Ｓｉｍｐｓｏｎｖｉｌｌｅ，ＮＣ）のＢＢＡ・ノンウーブンス（ＢＢＡ  Ｎｏｎｗｏｖｅｎｓ）製）の間に挟み込んだ。
【００４４】
実施例４
図３に示したのと同様のフックウェブ（ミネソタ州セントポール（Ｓｔ．Ｐａｕｌ，ＭＮ）の３Ｍ・カンパニー（３Ｍ  Ｃｏｍｐａｎｙ）からＫＮ−３４２５として入手可能）を、以下に手順を用いてフィブリル化した。そのフックウェブを、実施例１に記載の水流交絡システムの中に、２．５ｍ／分の速度で、フックの側の面を下向けにして、供給した。ウェブの上に設けた四つのジェットを用いて、２０４Ｋｇ／ｃｍ2の圧力で、裏側からフックウェブを切断して、ほぼ離散されたストランドとしたが、それらストランドのそれぞれには１列のフックが含まれていた。次いで、ポリエステル不織ウェブ（３４ｇ／ｍ2、１４０−０７０、ＢＢＡ・ノンウーブンス（ＢＢＡ  Ｎｏｎｗｏｖｅｎｓ）製）をそのフィブリル化フックウェブのフック側に積層させたが、それには、ウェブの下に位置させた３本のジェットを水圧６１Ｋｇ／ｃｍ2で使用した。次いでその複合材料をロールに巻き上げて乾燥させた。次いでその複合材料を、手動で横方向に約２：１に延伸させ、ウェブのフックの無い側の上に追加の不織ウェブ（１４０−０７０）を載せて、２．５ｍ／分の速度で水流交絡装置に供給した。その複合材料を、ウェブ上側に４本のジェット、下側に３本のジェットを用い、すべて水圧１０２Ｋｇ／ｃｍ2で操作することにより、互いに水流交絡させた。
【００４５】
実施例５
以下の材料を用いて水流交絡させた複合材料を製造した。フックウェブ（ＫＮ−３４２５）をダウンウェブ方向に分断して、幅０．８ｍｍのばらばらにしたストランドとし、共通のコアのまわりに巻いた。不織ウェブ（１４０−０７０）／分断フックウェブ（ＫＮ−３４２５）／スパンボンドＰＵＲ（ＵＨＦ−５０）／不織ウェブ（１４０−０７０）からなる４層の複合材料を、上述の水流交絡装置の中に、１０ｍ／分で供給した。分断されたフックウェブをその装置の中に、約１０ｃｍ離れた２．５ｃｍのストリップとして供給した。その複合材料を、ウェブ上側に４本のジェット、下側に３本のジェットを用い、すべて水圧１５３Ｋｇ／ｃｍ2で操作することにより、互いに水流交絡させた。
【図面の簡単な説明】
【００４６】
【図１】図４に示したようなフックネット構造および図５に示したようなファスナーウェブを製造するための方法の概略図である。
【図２】図４（ａ）のフックネット構造を製造するために使用する前駆体フィルムの斜視図である。
【図３】本発明によるネット構造を形成させるための、第一の実施態様の切断された前駆体フィルムの斜視図である。
【図４ａ】本発明による片面フックネット構造の各種の実施態様の斜視図である。
【図４ｂ】本発明による片面フックネット構造の各種の実施態様の斜視図である。
【図４ｃ】本発明による片面フックネット構造の各種の実施態様の斜視図である。
【図４ｄ】本発明による片面フックネット構造の各種の実施態様の斜視図である。
【図５】本発明による、繊維ウェブの中に埋め込まれた、図４（ａ）におけるような第一の実施態様のフックネット構造の、上側および下側からの顕微鏡写真である。
【図６】本発明による繊維ウェブの中に埋め込まれた第二の実施態様の両面フックネット構造の模式図である。
【図７】本発明の繊維質フックファスナーウェブを含む使い捨て吸収用物品の斜視図である。
【図８】本発明の繊維質フックファスナーウェブを含む使い捨て吸収用物品の第二の実施態様の斜視図である。
【図９】本発明の繊維質フックファスナーウェブを含む使い捨て吸収用物品の第三の実施態様の斜視図である。
【図１０】本発明の繊維質フックファスナーウェブから形成された包材の斜視図である。
【図１１】本発明による弾性フックファスナーウェブの側面図である。
【図１２ａ】本発明の繊維質フックファスナーを製造する際に使用される、フック含有ストランドを形成させる各種の段階の斜視図である。
【図１２ｂ】本発明の繊維質フックファスナーを製造する際に使用される、フック含有ストランドを形成させる各種の段階の斜視図である。
【図１２ｃ】本発明の繊維質フックファスナーを製造する際に使用される、フック含有ストランドを形成させる各種の段階の斜視図である。
【図１】
2007508107.tif 000003
【図２】
2007508107.tif 000004
【図３】
2007508107.tif 000005
【図４ａ】
2007508107.tif 000006
【図４ｂ】
2007508107.tif 000007
【図４ｃ】
2007508107.tif 000008
【図４ｄ】
2007508107.tif 000009
【図５】
2007508107.tif 000010
【図６】
2007508107.tif 000011
【図７】
2007508107.tif 000012
【図８】
2007508107.tif 000013
【図９】
2007508107.tif 000014
【図１０】
2007508107.tif 000015
【図１１】
2007508107.tif 000016
【図１２ａ】
2007508107.tif 000017
【図１２ｂ】
2007508107.tif 000018
【図１２ｃ】
2007508107.tif 000019
【国際調査報告】
2007508107.tif 000020
2007508107.tif 000021